(57)【特許請求の範囲】
【請求項１】
必須成分として、バインダー樹脂、閉鎖された空洞を有する中空粒子、及び、繊維を配合してなり、
前記の繊維が、熱融着性繊維であることを特徴とする断熱性層形成用塗料組成物。
【請求項２】
前記熱融着性繊維の表面の少なくとも一部が、熱可塑性樹脂で形成されていることを特徴とする、請求項１記載の断熱性層形成用塗料組成物。
【請求項３】
前記の熱融着性繊維は、相対的に溶融温度又は軟化温度が高い樹脂で芯部分を形成し、相対的に溶融温度又は軟化温度が低い樹脂で鞘部分を形成した芯鞘構造を有する複合繊維であることを特徴とする、請求項２記載の断熱性層形成用塗料組成物。
【請求項４】
前記の芯鞘構造において、芯部分がポリエチレンテレフタレートで形成され、且つ、鞘部分がポリエチレン又はポリエチレンテレフタレートで形成されていることを特徴とする、請求項３記載の断熱性層形成用塗料組成物。
【請求項５】
前記の熱融着性繊維が、溶融温度又は軟化温度が互いに異なる熱可塑性樹脂でそれぞれ形成された２以上の部分からなる組み合わせ構造を有する複合繊維であることを特徴とする、請求項２記載の断熱性層形成用塗料組成物。
【請求項６】
必須成分として、バインダー樹脂、閉鎖された空洞を有する中空粒子、及び、繊維を配合してなり、
前記の繊維が、軸方向に空洞を有する中空繊維であることを特徴とする、断熱性層形成用塗料組成物。
【請求項７】
必須成分として閉鎖された空洞を有する中空粒子、及び、繊維をバインダー樹脂に配合し固化させてなる断熱性層を備えており、
前記の繊維が熱融着性繊維であり、当該繊維の熱融着により前記断熱性層内に３次元ネットワークが形成されていることを特徴とする、成形体。
【請求項８】
前記熱融着性繊維の表面の少なくとも一部が、熱可塑性樹脂で形成されていることを特徴とする、請求項７記載の成形体。
【請求項９】
必須成分として閉鎖された空洞を有する中空粒子、及び、繊維をバインダー樹脂に配合し固化させてなる断熱性層を備えており、
前記の繊維が、軸方向に空洞を有する中空繊維であることを特徴とする、成形体。
【請求項１０】
必須成分として閉鎖された空洞を有する中空粒子、及び、繊維をバインダー樹脂に配合し固化させてなる断熱性層を備えており、
温度２０℃、相対湿度９５％における前記繊維の吸湿度が１０％未満であることを特徴とする、成形体。
【請求項１１】
必須成分として閉鎖された空洞を有する中空粒子、及び、繊維をバインダー樹脂に配合し固化させてなる断熱性層を備えたシート状の成形体であって、
前記断熱性層の少なくとも一面側に、通気性シートを積層してなるシート状積層体であることを特徴とする、成形体。
【請求項１２】
前記断熱性層の両面に、通気性シートを積層してなることを特徴とする、請求項１１記載の成形体。
【請求項１３】
前記断熱性層の一部が、前記通気性シートの表面から当該通気性シートの内部空隙に入り込んでいることを特徴とする、請求項１１記載の成形体。
【請求項１４】
前記の通気性シートが不織布であることを特徴とする、請求項１１記載の成形体。
【請求項１５】
前記の不織布が、太さ０．５〜７デニール、長さ１０〜６０ｍｍの繊維からなることを特徴とする、請求項１４記載の成形体。
【請求項１６】
前記の不織布が、熱融着性繊維を含有していることを特徴とする、請求項１４記載の成形体。
【請求項１７】
前記の不織布が、軸方向に空洞を有する中空繊維からなることを特徴とする、請求項１４記載の成形体。
【請求項１８】
必須成分として、バインダー樹脂、閉鎖された空洞を有する中空粒子、及び、繊維を溶剤に配合してなる断熱性層形成用塗工液を、通気性シート上に塗布し、形成した塗工層を通気性シートの反対面側から吸引して溶剤を除去し、その後、固化させることにより断熱性層を形成する、成形体の製造方法であって、
前記の繊維として熱融着性繊維を使用し、且つ、前記の塗工層を乾燥後に加熱することにより前記熱融着性繊維を、前記の塗工層のマトリックスに熱融着させることを特徴とする、成形体の製造方法。
【請求項１９】
必須成分として、バインダー樹脂、閉鎖された空洞を有する中空粒子、及び、繊維を溶剤に配合してなる断熱性層形成用塗工液を、通気性シート上に塗布し、形成した塗工層を通気性シートの反対面側から吸引して溶剤を除去し、その後、固化させることにより断熱性層を形成する、成形体の製造方法であって、
前記塗工層の露出面側に、当該塗工層の乾燥前又は乾燥後に第二の通気性シートを重ね、当該塗工層を乾燥させた後に熱プレスすることを特徴とする、成形体の製造方法。
【請求項２０】
必須成分として、バインダー樹脂、閉鎖された空洞を有する中空粒子、及び、繊維を溶剤に配合してなる断熱性層形成用塗工液を、通気性シート上に塗布し、形成した塗工層を通気性シートの反対面側から吸引して溶剤を除去し、その後、固化させることにより断熱性層を形成する、成形体の製造方法であって、
前記の通気性シートとして不織布を使用することを特徴とする、成形体の製造方法。
【請求項２１】
前記の不織布として、太さ０．５〜７デニール、長さ１０〜６０ｍｍの繊維からなる不織布を使用することを特徴とする、請求項２０記載の成形体の製造方法。
【請求項２２】
前記の不織布が、熱融着性繊維を含有していることを特徴とする、請求項２０記載の成形体の製造方法。
【請求項２３】
必須成分として、バインダー樹脂、閉鎖された空洞を有する中空粒子、及び、繊維を溶剤に配合してなる断熱性層形成用塗工液を、通気性シート上に塗布し、形成した塗工層を通気性シートの反対面側から吸引して溶剤を除去し、その後、固化させることにより断熱性層を形成する、成形体の製造方法であって、
前記断熱性層の形成後、当該断熱性層から前記通気性シートを除去することにより、断熱性層のみからなる単層の成形体を得ることを特徴とする、成形体の製造方法。
【請求項２４】
シート状の成形体を形成することを特徴とする、請求項１８乃至２３いずれかに記載の成形体の製造方法。
【発明の詳細な説明】
【０００１】
【発明の属する技術分野】
本発明は、種々の分野における断熱性層を形成することのできる断熱性層形成用塗料組成物に関する。本発明の断熱性層形成用塗料組成物は、建築材料、冷蔵庫、保温庫、衣料、もしくはカップラーメンの容器のような食品包材等の分野において、所定の空間と環境との間の熱伝導率を抑制し、環境温度よりも高いかもしくは低い温度を維持するための断熱性層を形成する用途に使用する。
【０００２】
また、本発明は、上記の断熱性層形成用塗料組成物を用いて断熱性層を形成した成形体、特にシート状成形体に関する。
【０００３】
さらに本発明は、上記の断熱性層形成用塗料組成物を用いて、断熱性層を有する成形体、特にシート状成形体を製造する方法に関する。
【０００４】
【従来の技術】
断熱材を、高温状態や低温状態を維持するために使用することは、よく行われており、エネルギーを節約する、高温状態や低温状態が周囲の環境に影響を与えるのを抑制する、あるいはそれらの状態にあるものに直接に接触して火傷や凍傷になるのを防止する等の目的で使用されている。
【０００５】
熱伝導は、電熱、輻射、もしくは対流によって生じるので、断熱材としては、それらの熱伝導を抑制するよう、密度が小さく、かさがあるもので構成されたものを使用し、各種の繊維（絡み合った状態のもの）、もしくは発泡体等で構成することが多い。
【０００６】
しかし、各種の繊維は、対象となる部位に適用するのに手作業の要素が多くなる上、吸湿すると断熱効果が低下し、また、被覆せずに使用すると繊維が飛散して、皮膚を刺激する等の欠点がある。
【０００７】
発泡体は、予め所定の厚みのシートとしておくことにより、取り扱いが各種の繊維を使用する場合よりは容易となるものの、適用部位に直接注入して発泡する現場発泡を除けば、適用部位の形状に合わせることが難しく、また、接触面積が小さいために、他のフィルム等との貼り合わせが難しい等の欠点を有している。
【０００８】
また、各種の繊維、発泡体のいずれにおいても、厚みのごく薄い断熱材を形成するのが難しい。
【０００９】
そこで、本発明者らは、バインダー樹脂、発泡剤、および溶剤を主成分とする発泡性塗料組成物を用いることにより、上記問題点の改善を試みたが、このような発泡性塗料組成物を用いて断熱性層を形成する際には、発泡のための加熱温度もしくは加熱時間の僅かな違いにより、発泡倍率が異なり、発泡の抑制が難しく、発泡を完全に行わせようとすると、過度に発泡が生じる等、所定の発泡倍率で均一に発泡した断熱性層の形成を行うことが困難であった。
【００１０】
【発明が解決しようとする課題】
本発明は、上記実状に鑑みて成し遂げられたものであり、その第一の目的は、適用部位の形状に合わせやすく、断熱層を薄く形成しても十分な断熱効果が得られ、且つ、断熱性能のコントロールが容易な断熱性層形成用塗料組成物を提供することにある。
【００１１】
本発明の第二の目的は、当該塗料組成物を用いて断熱性層を形成した成形体、特に、薄くても断熱効果に優れたシート状成形体を提供することにある。
【００１２】
本発明の第三の目的は、そのような断熱性層を有する成形体、特にシート状成形体を製造する好適な方法を提供することにある。
【００１３】
【課題を解決するための手段】
本発明に係る断熱性層形成用塗料組成物は、必須成分として、バインダー樹脂、閉鎖された空洞を有する中空粒子、及び、繊維を配合してなることを特徴とする。
【００１４】
本発明の断熱性層形成用塗料組成物は閉鎖された空洞を有する中空粒子を含有している。このような中空粒子を用いることによって、断熱性層内に大量の独立気泡を形成することができるので高い断熱性が得られ、しかも、樹脂を発泡させた断熱性層と異なり独立気泡のサイズと量を容易に調節できるので断熱性能のコントロールが容易である。そのため、本発明の塗料組成物を用いて形成した断熱性層は、薄くても優れた断熱性を示す。
【００１５】
また、本発明では、中空粒子を含有する断熱性層の耐破断性、表面強度を高めるために、繊維を塗料組成物中に配合する。断熱性層形成用塗料組成物に繊維を配合することによって、特に、当該塗料組成物を用いて形成した断熱性層を有する単層の又は２層以上からなる積層体の断熱性シートに優れた可撓性、耐屈曲性を付与することができ、当該断熱性シートを適用したい部位の形状に容易に合わせることができるようになる。
【００１６】
前記バインダー樹脂１００質量部に対して、前記中空粒子が２０〜２４０質量部、及び、前記繊維が１０〜２００質量部、配合されていることが好ましい。
【００１７】
前記の中空粒子が、ポリアクリロニトリルで形成され、密度が０．０１〜０．０７ｇ／ｃｍ3の発泡済みマイクロカプセルであることが好ましい。
【００１８】
前記の繊維が、０．３〜５デニールの太さ、及び、１〜７ｍｍの長さを有することが好ましい。
【００１９】
前記の繊維が、熱融着性繊維であることが好ましい。本発明の塗料組成物に熱融着性繊維を配合すると、当該塗料組成物を用いて形成した塗工層又は含浸層のマトリックスに熱融着性繊維が融着し、得られた断熱性層中に三次元ネットワーク構造が形成されるので、断熱性層の可撓性、耐屈曲性を、さらに向上させることができる。
【００２０】
前記熱融着性繊維としては、その表面の少なくとも一部が、熱可塑性樹脂で形成されているものを用いることができ、具体的には、芯鞘構造や組み合わせ構造を有するものを例示できる。その中でも、芯部分がポリエチレンテレフタレートで形成され、且つ、鞘部分がポリエチレン又はポリエチレンテレフタレートで形成されている芯鞘構造の複合繊維が好ましい。
【００２１】
前記の繊維が、軸方向に空洞を有する中空繊維であってもよい。繊維として中空繊維を用いると、断熱性層の気泡量を増加させることができるので、断熱性をさらに向上させることができる。
【００２２】
前記繊維として、温度２０℃、相対湿度９５％における吸湿度が１０％未満のものを用いると、結露を生じる部分に適用した場合に繊維の吸湿を避けることができ、吸湿による耐熱性の低下を防止できる。
【００２３】
本発明の断熱性層塗料組成物を塗工液の状態に調製する場合には、中空粒子が非常に分離しやすいので、塗工液中に増粘剤を溶解又は分散させるのが好ましい。水系の塗工液を調製する場合には、増粘剤として、アルカリ共存型のアクリル樹脂系増粘剤を用いるのが好ましい。
【００２４】
次に、本発明に係る成形体は、必須成分として閉鎖された空洞を有する中空粒子、及び、繊維をバインダー樹脂に配合し固化させてなる断熱性層を備えていることを特徴とする。この成形体の断熱性層は、本発明の上記塗料組成物を用いて形成できる。このような本発明の成形体は、各分野における断熱材として好適に使用できる。
【００２５】
本発明の好ましい一態様によれば、シート状に成形体が提供される。シート状成形体は、断熱性層の少なくとも一面側に、通気性シートを積層してなるシート状積層体とすることができる。前記断熱性層の両面に、通気性シートを積層してもよい。
【００２６】
前記断熱性層の一部が、前記通気性シートの表面から当該通気性シートの内部空隙に入り込んでいる場合には、通気性シートと断熱性層の接着性が向上する。
【００２７】
前記の通気性シートとしては、不織布、特に、太さ０．５〜７デニール、長さ１０〜６０ｍｍの繊維からなる不織布が好ましく用いられる。
【００２８】
また、不織布に熱融着性繊維が含有されている場合には、成形体に熱プレスなどの加熱処理を行うことにより、不織布と断熱性層を熱接着することができる。
【００２９】
不織布として、軸方向に空洞を有する中空繊維からなるものを用いると、成形体の断熱性が更に向上する。
【００３０】
本発明によれば、断熱性及び可撓性に優れる薄いシート状の断熱性成形体を得ることができる。例えば、前記断熱性層の熱伝導率が、０．０１〜０．５Ｗ／ｍ・Ｋのものを得ることが可能であり、また、ＪＩＳ  Ｋ７２０３に規定する曲げ試験において、屈曲部分の曲率半径５．０ｍｍで１．０Ｎの荷重を加えても破損しないものを得ることが可能である。
【００３１】
次に、本発明に係る成形体の製造方法は、必須成分として、バインダー樹脂、閉鎖された空洞を有する中空粒子、及び、繊維を溶剤に配合してなる断熱性層形成用塗工液を、通気性シート上に塗布し、形成した塗工層を通気性シートの反対面側から吸引して溶剤を除去し、その後、固化させることにより断熱性層を形成することを特徴とする。
【００３２】
この方法によれば、基材としての通気性シート上に形成した塗工液の層から、短時間のうちに大部分の液体成分を除去できるので、バインダー樹脂の配合割合が少なくても、塗工層のパターン崩れを防止でき、乾燥時間を短縮でき、さらには、中空粒子の分離を防止できる。この方法は、断熱性層の有する単層の又は積層体のシート状成形体を製造するのに適している。
【００３３】
前記の繊維として熱融着性繊維を使用し、且つ、前記の塗工層を乾燥後に加熱することにより前記熱融着性繊維を、前記の塗工層のマトリックスに熱融着させることができる。
【００３４】
前記塗工層の露出面側に、当該塗工層の乾燥前又は乾燥後に第二の通気性シートを重ね、当該塗工層を乾燥させた後に熱プレスすることにより、断熱性層の両面に通気性シートが積層した３層構造の成形体が得られる。
【００３５】
前記断熱性層の形成後、当該断熱性層から前記通気性シートを除去することにより、断熱性層のみからなる単層の成形体を得ることが可能である。
【００３６】
【発明の実施の形態】
（１）断熱性層形成用塗料組成物
本発明の断熱性層形成用塗料組成物は、必須成分として、バインダー樹脂、閉鎖された空洞を有する中空粒子、及び、繊維を配合してなることを特徴とする。当該塗料組成物を何らかの基材シートや基体に適用したり、あるいは断熱性を付与したい場所に直接適用する場合には、通常、当該塗料組成物を溶剤に溶解又は分散させて塗工液を調製し、使用する。また、塗工液には、中空粒子を均一に分散させるために、増粘剤を添加するのが好ましい。
【００３７】
バインダー樹脂としては、次に挙げるような樹脂が使用できる。例えば、ニトロセルロース、酢酸セルロース、酪酢酸セルロース、エチルセルロース、ポリアミド樹脂、塩化ゴム、環化ゴム、ポリ塩化ビニル樹脂、塩化ビニル／酢酸ビニル共重合樹脂、エチレン／酢酸ビニル共重合樹脂、塩素化ポリプロピレン、もしくはアクリル樹脂等の熱可塑性樹脂や、ユリア樹脂、メラミン樹脂、フェノール樹脂、レゾルシノール樹脂、フラン樹脂、エポキシ樹脂、不飽和ポリエステル樹脂、ポリウレタン樹脂、ポリイミド、ポリアミドイミド、ポリベンツイミダゾール、ポリベンゾチアゾール、もしくはポリウレタン樹脂等の熱硬化性樹脂を使用することができ、これらの樹脂は、水または有機溶剤に溶解した樹脂溶液とすることができる。
【００３８】
また、バインダー樹脂としては、スチレンマレイン樹脂、ポリ酢酸ビニル樹脂、アクリル系樹脂、もしくはポリウレタン系樹脂のエマルジョンを使用することができる。
【００３９】
さらにバインダー樹脂としては、天然ゴム、再生ゴム、スチレン−ブタジエンゴム、アクリロニトリル−ブタジエンゴム、クロロプレンゴム、ブチルゴム、ポリスルフィドゴム、シリコーンゴム、ポリウレタンゴム、ステレオゴム（合成天然ゴム）、エチレンプロピレンゴム、もしくはブロックコポリマーゴム（ＳＢＳ、ＳＩＳ、ＳＥＢＳ等）の有機溶剤溶液またはラテックスを使用することができる。
【００４０】
本発明では、閉鎖された空洞を有する中空粒子を塗料組成物中に配合する。本発明において閉鎖された空洞を有する中空粒子とは、外壁により完全に閉鎖された空洞を有するか、又は、完全に閉鎖されていないとしてもバインダー等の他の成分が実質的に侵入できないように外壁により取り囲まれた空洞を有する中空粒子を指す。このような中空粒子を用いることによって、断熱性層内に大量の独立気泡を形成することができるので高い断熱性が得られ、しかも、樹脂を発泡させた断熱性層と異なり独立気泡のサイズと量を容易に調節できるので断熱性能のコントロールが容易である。そのため、本発明の塗料組成物を用いて形成した断熱性層は、薄くても優れた断熱性を示す。独立気泡を確実に得るためには、完全に閉鎖された空洞を有する中空粒子を用いるのが好ましい。
【００４１】
中空粒子としては、種々のものを使用することができる。例えば、有機質の中空粒子としては、アクリル、もしくはアクリルニトリル等のアクリル樹脂、またはポリスチレン樹脂等の合成樹脂を素材とするものが使用できる。また、無機質の中空粒子としては、例えば、工業的に得られるシリカ、アルミナ等を主成分とするもののほか、天然品である火山性のシラスバルーンのようなものを使用できる。また、後述する親水性や疎水性の中空粒子も使用できる。
【００４２】
また、中空粒子としては、マイクロカプセル型の発泡剤を予め発泡させた発泡済みのものを使用することができる。マイクロカプセル型の発泡剤自体は、アクリルニトリル等の樹脂で外壁が構成され、内容物としてイソブタンもしくはネオペンタン等の低沸点炭化水素を含んだものである。
【００４３】
ポリアクリロニトリルを用いてマイクロカプセルを形成すると、マイクロカプセルの外壁を薄く形成でき、密度を非常に小さくできるので好ましい。ポリアクリロニトリルのマイクロカプセル型発泡剤の発泡済みのものとしては、例えば、松本油脂製薬（株）製の中空粒子（品番で、Ｆ−８０ＥＤ、もしくはＦ−８０Ｅ）は、外壁がごく薄く、自身の密度が０．０１ｇ／ｃｍ3〜０．０７ｇ／ｃｍ3と小さいので、断熱性層形成用塗料組成物に配合した際に、熱伝導性の抑制に効果的であり、好ましい。
【００４４】
一般的に入手が可能で、利用できる中空粒子の粒径は、０．３〜３００μｍの範囲であり、これらの中から選択して１種類、または２種類以上を使用する。
【００４５】
中空粒子は比較的丈夫なため、圧縮等の外力にも耐えるが、中空粒子を断熱性層形成用塗料組成物、特にエマルジョン系の塗料組成物に分散させる場合には、攪拌操作の際に塗料組成物中に気泡が入り込みやすい。
【００４６】
気泡は、断熱性を向上させる意味で役立つので、意図的に気泡を発生させたり、もしくは、マイクロカプセル型や分解型等の化学発泡剤等を使用して発泡させ、気泡を発生させてもよい。中空粒子を伴わず、気泡のみでも断熱性を与えることは可能だが、制御の困難性があるので、気泡の過度な発生を起こさせないようにすることが好ましい。
【００４７】
本発明では、中空粒子を含有する断熱性層の耐破断性、表面強度を高めるために、繊維を塗料組成物中に配合する。断熱性層形成用塗料組成物に繊維を配合することによって、特に、当該塗料組成物を用いて形成した断熱性層を有する単層の又は２層以上からなる積層体の断熱性シートに優れた可撓性、耐屈曲性を付与することができ、当該断熱性シートを適用したい部位の形状に容易に合わせることができるようになる。
【００４８】
本発明によれば、熱伝導率が０．０１〜０．５Ｗ／ｍ・Ｋで、しかも、ＪＩＳＫ７２０３に規定する曲げ試験において、屈曲部分の曲率半径５．０ｍｍで１．０Ｎの荷重を加えても破損しないような、断熱性と屈曲性に優れた薄い断熱性層を形成することも可能である。
【００４９】
断熱性層形成用塗料組成物に配合する繊維は、０．３〜５デニールの太さ、及び、１〜７ｍｍの長さを有しているものが好ましい。また、断熱性層形成用塗料組成物中に上記の繊維として熱融着性繊維を配合し、当該塗料組成物を何らかの基体又は適用部位に塗布し、乾燥し、加熱すると、塗工層又は含浸層のマトリックスに熱融着性繊維が融着し、得られた断熱性層中に三次元ネットワーク構造が形成されるので、断熱性層の可撓性、耐屈曲性を、さらに向上させることができる。
【００５０】
熱融着性繊維としては、例えば、ポリエチレン、ポリエチレンテレフタレート、ポリビニルアルコール、エチレン−ビニルアルコール共重合体、ナイロン、塩化ビニル−酢酸ビニル共重合体などの熱可塑性樹脂、または、フェノール樹脂、エポキシ樹脂、尿素樹脂などの熱硬化性樹脂からなる単繊維を使用することができる。また、熱融着性繊維の表面の少なくとも一部が熱溶融しさえすれば周囲のマトリックスに融着できるので、表面の一部が熱可塑性樹脂又は熱硬化性樹脂で、好ましくは熱可塑性樹脂で、形成されている複合繊維を熱融着性繊維として使用してもよい。
【００５１】
また、複合繊維の中でも、当該繊維の表面の一部が比較的溶融しやすい熱融着性樹脂からなる融着性部位を構成すると共に、当該繊維の軸方向に沿って、比較的溶融し難い又は溶融しない材料で形成された非融着性部分を備えたものは、周囲のマトリックスに容易に融着する部分と、加熱によっても溶融又は変形しにくい軸の部分が存在するため、良好な三次元ネットワーク構造を形成することができて好ましい。
【００５２】
そのような複合繊維としては、例えば、加熱処理によって溶融可能な材料で形成された鞘部分と、同じ加熱処理によって鞘部分と比べて溶融し難いか又は溶融しない材料で形成された芯部分とを備える芯鞘構造の複合繊維を例示することができる。より具体的には、溶融温度又は軟化温度が互いに異なる２種の熱可塑性樹脂を用いて、相対的に溶融温度又は軟化温度が高い樹脂で芯部分を形成し、相対的に溶融温度又は軟化温度が低い樹脂で鞘部分を形成した芯鞘構造の複合繊維を用いることができ、その中では、鞘部分がポリエチレン又はポリエチレンテレフタレートで形成され、芯部分がポリエチレンテレフタレートで形成された芯鞘構造の複合繊維が好ましく、鞘部分と芯部分が両方ともポリエチレンテレフタレート（ＰＥＴ）で形成されたものが特に好ましい。
【００５３】
また、加熱処理によって溶融可能な材料で形成された第一の部分と、同じ加熱処理によって第一の部分と比べて溶融し難いか又は溶融しない材料で形成された第二の部分からなる組み合わせ構造または海島構造の複合繊維を用いることもできる。例えば、加熱処理によって溶融可能な材料で形成された第一の部分と、同じ加熱処理によって第一の部分と比べて溶融し難いか又は溶融しない材料で形成された第二の部分とを、繊維の軸方向に沿って並行に配列し一体化したサイドバイサイド構造の複合繊維を例示できる。より具体的には、溶融温度又は軟化温度が互いに異なる２種の熱可塑性樹脂を用いて、第一の部分と第二の部分とを形成したサイドバイサイド構造の複合繊維を用いることができ、その中では、ポリエチレンで形成された第一の部分とポリエチレンテレフタレートで形成された第二の部分とを備えるハーフハーフ構造の複合繊維が好ましい。
【００５４】
断熱性層形成用塗料組成物には、軸方向に空洞を有する中空繊維を配合してもよい。繊維として中空繊維を用いると、断熱性層の気泡量を増加させることができるので、断熱性をさらに向上させることができる。
【００５５】
断熱性層または断熱性層を有する積層体を適用したい部位が、結露を生じ易い場合には、断熱性層の吸湿性が低いほど断熱性能が安定する。そのため、結露を生じ易い部分に断熱性層を適用したい場合には、結露による繊維の吸湿を避けるべく、温度２０℃、相対湿度９５％における吸湿度が１０％未満の繊維を選択して用いるのが好ましい。
【００５６】
溶剤としては、バインダー樹脂を溶解し、中空粒子を分散させるうえで支障がなく、塗料組成物を塗布もしくは含浸などの方法で適用する際に適用対象物を損傷させず、適用後の乾燥や加熱等によって除去が容易なものであれば制約はない。
【００５７】
溶剤もしくは分散剤としては、例えば、ネオペンタン、ｎ−ヘキサン、ｎ−ヘプタン等の脂肪族炭化水素、トルエン、キシレン等の芳香族炭化水素、トリクロロエチレン、パークロロエチレン等のハロゲン化炭化水素、イソプロパノール、ｎ−ブタノール等の脂肪族アルコール、メチルエチルケトン、メチルイソブチルケトン等のケトン類、酢酸エチル、酢酸ｎ−ブチル等のエステル類、もしくはこれら以外の有機溶剤、または水が使用でき、単独もしくは混合して使用される。
【００５８】
増粘剤は、本発明の断熱性層形成用塗料組成物中での中空粒子の浮上または沈降による分離を防止し、中空粒子を均一に分散させる目的で配合するものである。
【００５９】
特に中空粒子として、マイクロカプセル型発泡剤の発泡済みのものを使用する時は、このものの密度が小さいために、塗料組成物中に分散しても浮上してしまうが、増粘剤の配合により分散状態を安定に維持することが可能になる。
【００６０】
水又は水溶性溶剤を用いる溶剤分散系の増粘剤としては、金属石鹸、珪酸質増粘剤、もしくは重合油等が使用でき、前二者は、具体的にはアルミニウムステアレート、ジンクステアレート、もしくはアルミニウムオクテート等の金属石鹸、シリカゲル、ベントナイト、特に有機ベントナイト等の珪酸質増粘剤である。
【００６１】
水分散系の増粘剤としては、珪酸系やベントナイト等の無機質増粘剤、セルロース誘導体、蛋白質系、ポリアクリル酸塩系、もしくはビニル系等の有機質増粘剤が使用でき、有機質増粘剤は、具体的にはメチルセルロース、カルボキシメチルセルロース、もしくはヒドロキシエチルセルロース等のセルロース誘導体、カゼイン、カゼイン酸ナトリウム、カゼイン酸アンモニウム、もしくはアルギン酸ナトリウム等の蛋白質系、ポリアクリル酸ナトリウム、もしくはポリアクリル酸アンモニウム等のポリアクリル酸塩系、またはポリビニルアルコール等のビニル系である。また、アルカリ共存型のアクリル樹脂系増粘剤は、アクリル樹脂溶液として供給され、アルカリ（アンモニア）添加により樹脂が膨潤して増粘効果を生じるもので、塗布後の乾燥でアルカリ（アンモニア）が除かれるため、塗膜となった状態で、増粘剤に起因する影響が残らず、好ましい。
【００６２】
このほかの増粘剤としては、体質顔料と呼ばれる沈降性炭酸カルシウム、硫酸バリウム、アルミナ、クレー、炭酸マグネシウム、石膏、カオリン、もしくは水酸化アルミニウム等の体質顔料も使用できる。
【００６３】
以上の増粘剤は、１種または２種以上を選択して使用することができる。
【００６４】
以上に説明した成分を混合することによって、本発明の断熱性層形成用塗料組成物が調製される。各成分の配合割合は、バインダー樹脂１００重量部に対して、中空粒子を通常は２０〜２４０質量部、より好ましくは５０〜１２０質量部配合し、繊維を通常は１０〜２００質量部、より好ましくは２０〜１００質量部配合する。溶剤は、バインダー樹脂１００重量部に対して、通常は５００〜５０００質量部、より好ましくは１０００〜２０００質量部配合し、当該溶剤に各成分を均一に溶解または分散させる。また、増粘剤は、バインダー樹脂１００重量部に対して、通常は５〜５０質量部、より好ましくは５〜２０質量部配合する。
【００６５】
上記の配合比において、中空粒子が２０質量部未満であると、本発明の塗料組成物を適用して得られる断熱性層の空隙率が低いため、十分な断熱性能が得られないことが多く、一方、２４０質量部を超えると、相対的にバインダー樹脂の割合が少なくなりすぎ、得られる断熱性層の強度が低下することが多い。
【００６６】
また、繊維が１０質量部未満であると、機械的強度が十分に得られないことが多いし、通気性シート上に本発明の断熱性層形成用塗料組成物を塗布して吸引する後述の方法によって断熱性層を形成することも困難である。一方、繊維が２００質量部を超えると、断熱性能が極端に悪化するので、所望の断熱性能が得られないことがある。
【００６７】
また、溶剤が５００質量部未満であると、塗料組成物の流動性が乏しくて塗布や含浸が円滑に行えず、５０００質量部を超えると、塗料組成物の粘度が低くなり、中空粒子が分離しやすいので、塗布若しくは含浸が困難になることが多い。
【００６８】
さらに、増粘剤が５質量部未満であると、増粘効果が不十分なため、中空粒子の浮上または沈降が避けられず、５０質量部を超えると、増粘が過度になって塗布や含浸等に支障が生じる上、相対的にバインダ樹脂の割合が少なくなりすぎ、得られる断熱性層の強度が低下するほか、使用する増粘剤の種類にもよるが、得られる断熱性層中において、中空粒子を取り囲むバインダー樹脂及び増粘剤からなる部分の熱伝導性が上がるため、断熱性能が低下し、好ましくない。
【００６９】
（２）断熱性層を有する成形体、及び、その製造方法
本発明の断熱性層形成用塗料組成物は種々の対象に対して適用可能であるが、工業的には、種々の基材上に塗布するか、含浸性基材に塗布もしくは含浸させ、乾燥等により固化させ、断熱性層を形成する目的で使用するのに適している。断熱性層は、基材上に塗工層の形に形成されたものであってもよいし、含浸性基材に含浸して一体化した含浸層の形に形成されたものであってもよい。断熱性層形成用塗料組成物もしくは含浸性基材の種類によっては、含浸性基材に適用された断熱性層形成用塗料組成物の一部が含浸性基材中に含浸し、残りが含浸性基材の表面に塗膜として残留するような使い方もできる。
【００７０】
本発明の断熱性層形成用塗料組成物の適用対象のうち、塗布により基材上に塗工層を形成し得る基材としては、紙、プラスチック、金属等を素材とするフィルム、シートもしくは板等が挙げられる。
【００７１】
ここで言う「塗工層を形成し得る基材」とは、断熱性層形成用塗料組成物中の溶剤や水等の液体成分が浸透可能であってもよいが、実質的に、断熱性層形成用塗料組成物全体が浸透せず、当該塗料組成物中の固形分が基材上に残留するものを指す。
【００７２】
また、本発明の断熱性層形成用塗料組成物の適用対象のうち、基材内部に含浸層を形成し得る含浸性基材としては、天然繊維、合成繊維、ロックウール、ガラス繊維、炭素繊維等の繊維を原料として製造された不織布、フェルト、布、もしくはこれらの前記繊維を原料として抄造された紙（特に低密度紙）、またはセラミックスシート等が使用できる。
【００７３】
ここで言う「含浸性基材」とは、断熱性層形成用塗料組成物全体が浸透可能なものを指す。ただし、基材の片面側から含浸を行った際に、断熱性層形成用塗料組成物が反対側の面まで到達しないような、厚みの全部には含浸せず、厚みの一部に含浸するものも含める。
【００７４】
本発明の断熱性層形成用塗料組成物を、上記のような適用対象に適用する方法としては、公知の塗布方法もしくは含浸方法を利用する。
【００７５】
塗布方法としては、粘度範囲、塗布量範囲が広いロールコーティング、もしくはバーコーティングが適しているが、その他の方法によってもよい。
【００７６】
含浸方法としては、断熱性層形成用塗料組成物を満たした槽の中に、含浸性基材を浸す方法（いわゆるディッピング）によるか、公知の塗布手段により、含浸性基材の片側もしくは両側から塗布する方法による。断熱性層形成用塗料組成物が基材に十分浸透してから、基材上に残った余分の含浸用塗料を適宜なかき取り装置または除去装置、例えば、サクションドクター、ドクターロール、もしくは丸棒にワイヤーを巻き付けたワイヤーバー等により、余剰分をかき取るか、もしくは除去し、所定の量の断熱性層形成用塗料組成物を含浸性基材に含浸させる。
【００７７】
断熱性層形成用塗料組成物を基材に適用後、塗工層または含浸層を乾燥することによって固化させると、断熱性層が得られる。断熱性層形成用塗料組成物に配合される成分の素材、特にバインダー樹脂の素材によっては、一旦、比較的低温で乾燥させた後に比較的高温で乾燥させて固化したり、比較的低温で乾燥させた後に又は全く乾燥せずに紫外線や電子線の照射により固化してもよい。
【００７８】
また、断熱性層形成用塗料組成物中に熱融着性繊維を配合している場合には、塗工層または含浸層を乾燥等により固化させた後、加熱処理することによって熱融着性繊維を周囲のマトリックスに融着させ、断熱性層に優れた耐破断性、可撓性、耐屈曲性を付与することができる。
【００７９】
本発明の断熱性層形成用塗料組成物は、断熱効果を高めるために可能な限り中空粒子の配合割合を大きくし、バインダー樹脂の配合割合を相対的に少なくするのが望ましいが、バインダー樹脂の量が少ない断熱性層形成用塗料組成物を溶剤に溶解、分散すると、溶剤の配合割合が大きくなるので、流動性が大きくなって塗工層のパターン又は形状のコントロールが困難になり、且つ、乾燥に時間がかかるようになる。従って、断熱性層を形成する際の生産性が悪くなる。また、断熱性層形成用塗料組成物の塗工液の乾燥時間が長いと、乾燥中に中空粒子が塗膜内で分離しやすいので、断熱性層の均一性が悪くなる。本発明の断熱性層形成用塗料組成物の塗工液を用いて含浸層の形の断熱性層を形成する場合には、このような問題は生じないが、塗工層の形の断熱性層を形成したい場合には、このような問題が生じる。
【００８０】
このような問題を避けるために、本発明の断熱性層形成用塗料組成物の塗工液を、通気性シート上に塗布し、形成した塗工層を、通気性シートの反対面側から吸引して溶剤を除去し、その後、乾燥させることにより塗工層の形の断熱性層を形成するのが好ましい。この方法によれば、基材としての通気性シート上に形成した塗工液の層から、短時間のうちに大部分の液体成分を除去できるので、バインダー樹脂の配合割合が少なくても、塗工層のパターン崩れを防止でき、乾燥時間を短縮でき、さらには、中空粒子の分離を防止できる。また、この方法は、断熱性層の有する単層の又は積層体のシート状成形体を製造するのに適している。
【００８１】
この方法で用いられる通気性シートは、当該シートの上に断熱性層形成用塗料組成物の塗工液を塗布して、塗工層の形成面とは反対側の面から吸引処理した時に、塗工層内の溶剤が吸引により除去されると共に、塗工層の全ての或いはほとんどの固形分が当該シート上に残留するものであれば、いかなるものを使用してもよい。
【００８２】
通気性シートの塗工層を乾燥等により固化して断熱性層を形成後、当該断熱性層を剥離して単層の成形体、特にシート状成形体として使用したい場合には、通気性シートと断熱性シートの接着力が弱い方が望ましい。そこで、上述した「塗工層を形成し得る基材」の中から、塗工液の層に含まれている液体成分は吸引により容易に通過できるが、塗工液の層に含まれている実質的に全ての固形分が基材上に残留するものを使用すると、通気性シートの繊維と断熱性層の絡み合いが少ないので、接着力は小さく、剥離しやすい。
【００８３】
一方、通気性シートと断熱性層の積層体を、そのまま断熱性の成形体、特にシート状成形体として使用したい場合には、基材としての通気性シートと断熱性シートの接着力が大きい方が望ましい。そこで、上述した「含浸性基材」の中から、塗工液中の液体成分は吸引により容易に通過できると共に、塗工液の層に含まれている固形成分は、その一部だけが含浸するが、大部分が基材上に塗工層の形で残存するものを使用すると、断熱性層の一部が通気性シートの表面から当該通気性シートの内部空隙に入り込んで、通気性シートの繊維と断熱性層の絡み合いが多くなり、剥離しにくくなる。
【００８４】
断熱性層が剥離し難い通気性シートとしては、具体的には、不織布や合成紙などの中から、目の詰まりすぎていない適度な通気性を有するものを選んで用いるのが好ましい。不織布は、スパンボンド法、カード法、エアーレイ法、湿式法など、いろいろな方法で製造されるが、如何なる方法で製造されたものも用いることができる。
【００８５】
特に、太さ０．５〜７デニールで且つ長さ１０〜６０ｍｍの繊維からなる不織布は、断熱性層形成用塗料組成物の塗工液の液体成分を容易に吸引できると共に、固形成分が適度に含浸して不織布の繊維と断熱性層が十分に絡み合うが、固形成分の大部分は不織布上に残存して塗工層を厚く形成できる。さらに、太さ０．５〜７デニールで且つ長さ１０〜６０ｍｍの繊維からなる不織布は、強度も十分あり、当該不織布上に断熱性層を積層してなるシート状成形体を断熱性を付与したい部位に適用する際に、適用部位の形状に合わせやすい。
【００８６】
熱融着性繊維を含有する不織布の上に本発明の断熱性層形成用塗料組成物を塗布して断熱性層を形成した後で熱プレスなどの加熱処理を行うと、不織布表面の熱融着性繊維が断熱性層に融着し、不織布と断熱性層の接着力が強くなる。熱融着性繊維としては、本発明の断熱性層形成用塗料組成物に配合し得る熱融着性繊維と同じ素材のもの、すなわち各種の熱可塑性樹脂又は熱硬化性樹脂の単繊維、芯鞘構造、組み合わせ構造、海島構造などの複合繊維を用いることができる。その中でも、鞘部分がポリエチレン又はポリエチレンテレフタレートで形成され、芯部分がポリエチレンテレフタレートで形成された芯鞘構造の複合繊維が好ましく、鞘部分と芯部分が両方ともポリエチレンテレフタレート（ＰＥＴ）で形成されたものが特に好ましい。
【００８７】
通気性シートとして、軸方向に空洞を有する中空繊維からなる不織布を用いてもよい。中空繊維からなる不織布を断熱性層の基材として用いると、断熱性層の断熱性に不織布による断熱効果が加わるので、成形体の断熱性が向上する。
【００８８】
断熱性層形成用塗料組成物の塗工液を、上述したような通気性シートのいずれかに塗布して塗工層を形成した後、当該塗工層から液体成分を除去し、さらに乾燥等の手段により固化して断熱性層を形成する。バインダー樹脂の種類によっては、塗工層を乾燥した後で或いは乾燥処理は行わないで、紫外線等の照射により固化する場合もある。
【００８９】
また、断熱性層形成用塗料組成物に熱融着性繊維を配合している場合には、塗工層を乾燥した後で熱プレスすると、熱融着性繊維が周囲のマトリックスに熱融着して３次元ネットワーク構造を形成すると共に、成形体の厚みを調節できる。
【００９０】
このようにして、断熱性層の片面側に通気性シートが積層された成形体が得られる。この成形体は、そのまま断熱性を付与したい場所に貼付等の手段により適用することができる。また、この成形体から通気性シートを剥離して、断熱性層の単層シートを得ることもできる。
【００９１】
さらに、断熱性層の表面強度が足りない場合には、断熱性層の両面に基材シートを積層してもよい。例えば、第一の通気性シートとしての不織布の上に断熱性層形成用塗料組成物の塗工液を塗布して塗工液の層を形成し、第一の通気性シートの反対面側から吸引を行って塗工層の液体成分を除去し、吸引後の塗工層の露出面側に、当該塗工層の乾燥前又は乾燥後に第二の通気性シートとして不織布を重ね、当該塗工層の乾燥後に積層体を熱プレスすることにより、断熱性層の両面に不織布が接合した成形体が得られる。別の方法としては、第一の通気性シートである不織布の上に断熱性層形成用塗料組成物の塗工液を塗布して塗工液の層を形成し、当該塗工液の層の上に第二の通気性シートとして不織布を重ね、両面から吸引処理を行い、乾燥等により固化させ、必要に応じて熱プレスを行うと、断熱性層の両面に不織布が強く接合した成形体が得られる。
【００９２】
【実施例】
以下において本発明を、実施例を通じてさらに詳述する。
【００９３】
（実施例１）
（１）塗料組成物の調製
先ず、水９３重量部を攪拌しながら、ポリアクリロニトリル中空粒子（松本油脂製薬製、品番Ｆ−８０Ｅ）を固形分として２．３重量部、バインダー樹脂としてのアクリル樹脂（中央理化工業製、品番ＥＴ−８４）を固形分として３．８重量部、アルカリ樹脂系増粘剤（中央理化工業製、品番ＦＫ−６１０）を固形分として０．７重量部、及び、２５％アンモニア水０．８重量部を、この順序で投入して、中間調製液を調製した。なお、上記配合割合は、水を除いて固形分ベースである。
【００９４】
この中間調製液（固形分７重量％）に、さらに、当該混合液の固形分４．５ｇに対して、ＰＥＴ−ＰＥＴ芯鞘構造を有し、太さ１．５デニール、長さ５ｍｍの繊維を１．３５ｇを加え、ミキサーにて攪拌混合し、さらに水を加えて固形分濃度１重量％の水系の断熱性層形成用塗料組成物を得た。
【００９５】
（２）断熱性層を有する成形体の製造
網状シートの上に、坪量２０ｇ／ｍ2で且つＰＥＴ−ＰＥＴ芯鞘構造のバインダー繊維を含む不織布を固定し、当該不織布の表面に上記の断熱性層形成用塗料組成物を（塗工量９３．６ｇ／ｍ2）塗布し、同様の不織布を塗工層の上にかぶせた後、得られた積層体の下側から吸引して液体成分を除去した。吸引後、積層体をプレス成形し、１１０℃にてドラム乾燥機で乾燥した。乾燥後、積層体を１５０℃で１０秒間ヒートプレス処理を行った。こうして、断熱性層の両面に不織布を積層した３層構造の成形体を得た。
【００９６】
（実施例２）
網状シートの上に、実施例１で用いたものと同様の不織布を固定し、当該不織布の表面に実施例１で用いたものと同様の断熱性層形成用塗料組成物を同量塗工した後、得られた２層構造の積層体の不織紙側から吸引して液体成分を除去した。吸引後、積層体をプレス成形し、１１０℃にてドラム乾燥機で乾燥した。乾燥後、積層体を１５０℃で１０秒間ヒートプレス処理を行った。こうして、断熱性層の片面に不織布を積層した２層構造の成形体を得た。その後、この成形体から不織紙を剥離し、断熱性層のみからなる単層の成形体を得た。
【００９７】
（実施例３）
実施例２において不織紙を剥離する前の２層構造の成形体についても、下記の試験を行った。
【００９８】
（実施例４）
網状シートの上に、実施例１で用いたものと同様の不織布を固定し、当該不織布の表面に実施例１で用いたものと同様の断熱性層形成用塗料組成物を同量塗工した後、得られた２層構造の積層体の不織紙側から吸引して液体成分を除去した。吸引後、積層体をプレス成形し、１１０℃にてドラム乾燥機で乾燥した。乾燥後、積層体を１５０℃で２０秒間ヒートプレス処理を行った。こうして、断熱性層の片面に不織布を積層した２層構造の成形体を得た。
【００９９】
（実施例５）
断熱性層形成用塗料組成物の塗工量を倍量の１８７．２ｇ／ｍ2に変更したほかは、実施例１と同様にして、断熱性層の両面に不織布を積層した３層構造の成形体を得た。
【０１００】
（実施例６）
断熱性層形成用塗料組成物の塗工量を倍量の１８７．２ｇ／ｍ2に変更したほかは、実施例２と同様にして、断熱性層のみからなる単層の成形体を得た。
【０１０１】
（実施例７）
網状シートの上に、実施例１で用いたものと同様の不織布を固定し、当該不織布の表面に実施例１で用いたものと同様の断熱性層形成用塗料組成物を倍量の１８７．２ｇ／ｍ2塗工した後、得られた２層構造の積層体の不織紙側から吸引して液体成分を除去した。吸引後、積層体をプレス成形し、１１０℃にてドラム乾燥機で乾燥した。乾燥後、積層体を１５０℃で２０秒間ヒートプレス処理を行った。こうして、断熱性層の片面に不織布を積層した２層構造の成形体を得た。その後、この成形体から不織紙を剥離し、断熱性層のみからなる単層の成形体を得た。
【０１０２】
（比較例１）
硬質ポリウレタン（東洋ゴム工業製、品番ソフランＲボード（Ｗ３０）をスライスした断熱性シートについて、上記の各実施例で得られた成形体と共に、下記の試験を行った。
【０１０３】
（試験項目）
下記の試験を行った。結果を下記の表に示す。
【０１０４】
（１）成形体の平均厚さ（ｍｍ）
成形体全体の平均厚さを測定した。すなわち、不織布が積層されている場合には不織布の厚さを含めた平均厚さを測定した。
【０１０５】
（２）密度（ｇ／ｃｍ3）
不織布を含めた成形体の密度を測定した。
【０１０６】
（３）断熱性能（温度差℃）
【０１０７】
先ず、図１に示すように厚さ１．０ｍｍのアルミニウム板（１）の周囲に発泡スチロールの枠（２）を取り付け、アルミニウム板の上に、実施例又は比較例で得られた成形体を２０ｍｍ×２０ｍｍに切り出したサンプル（３）を置いた。それから、アルミニウム板を氷水（４）の上に浮かべ、２３℃、５０Ｒｈの環境下で３５分間放置した。放置後、アルミニウム板の上面（５）の温度と、成形体サンプルの上面の中央部（６）の温度を測定し、温度差の大きいほど断熱性能に優れると評価をした。
【０１０８】
また、実施例１乃至７のサンプルについて熱伝導率を測定したところ、いずれも０．０３〜０．２Ｗ／ｍ・Ｋの範囲であった。
【０１０９】
（４）可撓性
ＪＩＳ  Ｋ７２０３に規定する曲げ試験を行い、屈曲部分の曲率半径５．０ｍｍで１．０Ｎの荷重を加えても破損しない場合を合格（○）、破損する場合を不合格（×）と評価した。
【０１１０】
【表１】
0004546602.tif 000002
【０１１１】
【発明の効果】
本発明の断熱性層形成用塗料組成物は、閉鎖された空洞を有する中空粒子を含有しているので、この塗料組成物を用いて断熱性層を形成すると、断熱性層に大量の独立気泡を形成することができて高い断熱性が得られ、しかも、独立気泡のサイズと量を容易に調節できるので、断熱性能のコントロールが容易である。
【０１１２】
また、本発明の断熱性層形成用塗料組成物は、繊維、好ましくは太さが０．３〜５デニールで且つ長さが１〜７ｍｍの繊維を含有しているので、この塗料組成物を用いて断熱性層を形成すると、断熱性層に優れた耐破断性、表面強度を付与することができる。断熱性層形成用塗料組成物に繊維として熱融着性繊維を配合し、当該塗料組成物の塗工層又は含浸層を加熱処理すると、熱融着性繊維が断熱性層のマトリックスに熱融着して３次元ネットワーク構造を形成するので、断熱性層の耐破断性、表面強度が特に向上する。
【０１１３】
本発明の断熱性層形成用塗料組成物を用いれば、断熱性を付与したい様々な場所に断熱性層を形成することができ、例えば、壁紙等の内装用又は外装用の化粧紙、家電製品の断熱材として利用される。
【０１１４】
特に、本発明の断熱性層形成用塗料組成物は上記したような特性があるので、断熱性層を有する単層の又は積層体のシート状成形体を形成することができる。このシート状成形体は、薄くても断熱性に優れ、しかも、可撓性、耐屈曲性に優れていて、断熱性を付与したい場所の形状に合わせやすい断熱シートとして利用できるので、例えば、窓枠用の化粧紙のように表面に細かい凹凸がある部材を被覆する断熱性化粧紙として好適に利用できる。
【０１１５】
本発明によれば、熱伝導率が０．０１〜０．５Ｗ／ｍ・Ｋで、しかも、ＪＩＳＫ７２０３に規定する曲げ試験において、屈曲部分の曲率半径５．０ｍｍで１．０Ｎの荷重を加えても破損しないような、断熱性と屈曲性に優れた薄い断熱性層を形成できる。
【０１１６】
本発明の断熱性層に、温度２０℃、相対湿度９５％における吸湿度が１０％未満の繊維を用い、断熱性層の吸湿性を小さくすることにより、アルミサッシのような金属製の窓枠は結露を生じる場所に適用する場合でも、断熱性層の吸湿による断熱性の低下が起き難い。
【０１１７】
本発明の断熱性層形成用塗料組成物の塗工液を通気性シートの一面に塗布し、塗工液の層を通気性シートの反対側から吸引して液体成分を除去し、通気性シートの上に残った固形分の塗工層を固化させることによって、断熱性層に通気性シートが積層されたシート状成形体が得られる。
【０１１８】
この方法によれば、基材としての通気性シート上に形成した塗工液の層から、短時間のうちに大部分の液体成分を除去できるので、バインダー樹脂の配合割合が少なくても、塗工層のパターン崩れを防止でき、乾燥時間を短縮でき、さらには、塗工層中の中空粒子の分離を防止できる。
【０１１９】
この方法により得られる断熱性層と通気性シートの積層体を、そのまま断熱材として使用してもよいし、この積層体から通気性シートを剥離して単層の断熱性層を得ることもできる。
【０１２０】
断熱性層と通気性シートの積層体のまま断熱材として使用する場合には、通気性シートとして不織紙、好ましくは太さ０．５〜７デニール、長さ１０〜６０ｍｍの繊維からなる不織布、を使用し、上記方法で断熱性層を形成すると、断熱性層の一部が不織布の内部空隙に入り込んで絡み合うので剥離し難くなるが、塗工液の浸透は少ないので、不織布の上に塗工層を厚く形成できる。また、不織布は強度も十分で耐屈曲性に優れている。
【０１２１】
また、断熱性層を有する成形体の断熱効果を向上させるために、本発明の断熱性層形成用塗料組成物の繊維として中空繊維を用い、或いは、断熱性層に積層する不織布として中空繊維からなる不織布を用いるのが好ましい。
【図面の簡単な説明】
【図１】シート状断熱性成形体の断熱性能を評価する試験装置の概要を説明する図である。
【符号の説明】
１…アルミニウム板
２…発泡スチロールの枠
３…成形体サンプル
４…氷水
５…アルミニウム板の上面
６…成形体サンプルの上面の中央部
【図１】
0004546602.tif 000003